(57)【要約】【課題】  アスベストを含有する廃棄物をアスベストの飛散のおそれがない状態で減容して安全にかつ効率的に最終処分するための方法を提供する。【解決手段】（１）アスベストを含有する被覆層の剥ぎ取り物の水分含有量を１５重量％以上として、これを加圧、減容した後、耐水性を持つ袋に収納する。加圧、減容は、アスベストを含有する被覆層の剥ぎ取り物を連続的に供給しながら、加圧を行う部分の最大断面積Ｓに対して、連続的に排出される圧縮物の断面積がその２０〜４０％とする。（３）加圧、減容の過程でしぼりだされた液は、処理しようとするアスベストを含有する剥ぎ取り物に加えるか、減容物を収める耐水性の袋の中に入れるか、シリコーン樹脂の乳化液を加え、蒸発後、固化して廃棄する。【選択図】図１
2008136930.tif 000002
【特許請求の範囲】
【請求項１】
アスベストを含有する被覆層の剥ぎ取り物の水分含有量を１５重量％以上として、これを加圧、減容した後、耐水性を持つ袋に収納することを特徴とするアスベストを含有する剥ぎ取り物の処理方法。
【請求項２】
請求項１の方法において、アスベストを含有する被覆層の剥ぎ取り物を連続的に供給しながら、加圧を行う部分の最大断面積Ｓに対して、連続的に排出される圧縮物の断面積をその２０〜４０％とすることを特徴とするアスベストを含有する剥ぎ取り物の処理方法。
【請求項３】
請求項１の方法において、剥ぎ取り物の重量１００に対しセメントを重量で５〜１５加えてから、圧縮、減容することを特徴とするアスベストを含有する剥ぎ取り物の処理方法。
【請求項４】
請求項１の方法において、加圧、減容の過程でしぼり出された液を、処理しようとするアスベストを含有する剥ぎ取り物に加えることを特徴とするアスベストを含有する剥ぎ取り物の処理方法。
【請求項５】
請求項１の方法において、加圧、減容の過程でしぼり出された液を、減容物を収める耐水性の袋の中に入れることを特徴とするアスベスト含有する剥ぎ取り物の処理方法。
【請求項６】
請求項１の方法において、加圧、減容の過程でしぼり出された液に、シリコーン樹脂の乳化液を加え、水分を蒸発させて固化することを特徴とするアスベストを含有する剥ぎ取り物の処理方法。
【発明の詳細な説明】
【技術分野】
【０００１】
本発明は、アスベストを含有する剥ぎ取り物をアスベストの飛散のおそれがない状態で減容して処分するための方法に関する。
【背景技術】
【０００２】
アスベストは，断熱性、吸音性など工業的に優れた特性を持っているために、建築関係では、保温、吸音用などに吹き付け材として広く採用されてきた。しかし、最近になって、アスベストに起因すると思われる肺ガン・中皮腫患者が増加して大きな社会問題になっている。
これまで使われたアスベスト含有吹き付け物には、吸音・結露防止用にはアスべスト約７０％、耐火被覆用にはアスべスト約６０％、それ以外のアスベスト含有吹き付け材としては、アスベスト３０％以下あるいは５％以下などがある。アスベスト以外のものは、成分的にはアスベスト同様、ＳｉＯ２やＭｇＯが主体であるが、繊維径がアスベストに比べて大きいバーミキュライト、ロックウールなどで、その毒性は小さい。
現在はアスベスト含有量が０．１％以上のものは使用禁止されている。しかし、すでに施工されているものについては、アスベストの飛散を完全に防止するか、あるいはアスベスト含有物を取り除き安定化することが望まれている。後者の場合、水などで湿潤して飛散を防止しながら剥ぎ取り作業を行い、袋などに詰めることが行われているが、それをどのように最終処分するかに課題が残されている。耐水性シートで二重に梱包して、土中や水中への流出防止等を施した管理型処分場に埋めることが厚生省令で規定されているが、管理型処分場の余力が少なくなってきている。このためには限られた処分場の寿命延長のためにも、また運搬の距離が延びることに対応して運搬の効率を上げるためにもできるだけ減容することが望まれる。ただし、この減容処理に伴ってアスベスト繊維の飛散がないようにすることが必須条件である。
【０００３】
特許文献１にスクリューを用いた押し出し法で、製麺する方法が示されている。また特許文献２にはスクリューを用いた押し出し法で廃プラスチックを圧縮、成型する方法が示されている。しかし、アスベストを含む剥ぎ取り物を扱う場合の問題を解決できるものではなく、アスベストを含む廃棄物の処理に用いた例は見当たらない。
【特許文献１】特開２００４−３１３１９５号公報
【特許文献２】特開２００１−２０５４９１号公報
【発明の開示】
【発明が解決しようとする課題】
【０００４】
本発明は、アスベストを含有する被覆層の剥ぎ取り物をアスベストの飛散のおそれがない状態で減容して、安全かつ効率的に最終処分を行うための方法に関する。
【課題を解決するための手段】
【０００５】
上記の課題を解決するための手段の第１は、アスベストを含有する被覆層の剥ぎ取り物の水分含有量を１５重量％以上として、これを加圧、減容した後、耐水性を持つ袋に収納することである。
【０００６】
手段の第２は、０００５において、アスベストを含有する被覆層の剥ぎ取り物を連続的に供給しながら、加圧を行う部分の最大断面積Ｓに対して、連続的に排出される圧縮物の断面積をその２０〜４０％とすることである。
【０００７】
手段の第３は、０００５において、剥ぎ取り物の重量１００に対しセメントを重量で５〜１５加えてから、圧縮、減容することである。
【０００８】
手段の第４は、０００５，０００６あるいは０００７の加圧、減容の過程で搾り出された液を処理しようとするアスベストを含有する被覆層の剥ぎ取り物に加えることである
【０００９】
手段の第５は、０００５，０００６あるいは０００７の加圧、減容の過程で搾り出された液を、減容物を収める耐水性の袋の中に入れることである。
【００１０】
手段の第６は、０００５，０００６あるいは０００７の加圧、減容の過程で搾り出された液に、シリコーン樹脂の乳化液を加えて、蒸発後、固化することである。
【発明の効果】
【００１１】
０００５，０００６あるいは０００７の方法によって、アスベストを含む被覆層の剥ぎ取り物を効率的に圧縮、減容して安全に最終処分できる形にすることができる。また、０００８、０００９あるいは００１０の方法によって、圧縮、減容の過程で発生した、アスベスト繊維を含んでいるおそれがある液体を安全に処分することができる。併せて、アスベストを含有する被覆層の剥ぎ取り物をアスベストの飛散のおそれがない状態で減容して安全かつ効率的に最終処分を行うことが可能になる。
【発明を実施するための最良の形態】
【００１２】
本発明の方法の全体システムを図1に示す。本発明は、アスベストを含む吹き付け被覆層が剥ぎ取られたものを処理の対象にして、水分を調整して加圧、押し出して減容し、処分可能な廃棄物にするとともに、しぼりだされた液がアスベスト繊維を含んでいる可能性があるのでその処分を完全に行う方法である。
【００１３】
処理対象物であるアスベストを含む被覆層の剥ぎ取り物は、図２に示すように、ホッパー１、スクリュー式コンベア３、加圧を行う部分５を通り、押し出し出口６より減容されて扱いやすい形状に圧縮されたもの１０として押し出され、耐水性のある袋に収納される。この作業を安定して行うためには、まず、ホッパー１からスクリュー式コンベア３への剥ぎ取り物２の移送がスムースに行われる必要がある。その条件について試験を重ねた結果、スクリューコンベアの空間に搬送物が充満した状態での搬送量を搬送指数１．０とすると、図３に示すように、その指数がスクリューコンベアの能力として必要な０．７以上を安定して確保するのは、水分含有量が１５重量％以上になるように調整するする必要があることがわかった。なお、この水の１部として、００１６で述べるように圧縮時にしぼりだされた液体７を循環使用することができる。    
【００１４】
つぎに、スクリューコンベア３で加圧のための空間部分５に送り込まれた処理物は、押し出し出口６から減容されて連続的に排出される。この際、加圧のための空間部分５の最大断面積Ｓに対して、押し出し出口６の断面積、すなわち連続的に排出される圧縮物１０の断面積をどのように設定するかによって、作業の安定性および圧縮成型物の性状が影響を受ける。これについて試験を重ねた結果、図４に示すように、押し出し出口６の断面積、すなわち連続的に排出される圧縮物１０の断面積を加圧部の最大断面積の２０％以上にすることが、安定して押し出し作業を行える条件であることがわかった。一方、この値が４０％以上だと、圧縮が不十分で、バラバラのものが押し出されてくる。したがって、本発明では、押し出し出口の断面積、すなわち連続的に排出される圧縮物の断面積を加圧部の最大断面積の２０〜４０％にすることが必要である。
【００１５】
この条件が満足されると、押し出し物の減容率（［（処理前の見かけ比重の逆数）―（処理後の見かけ比重の逆数）／（処理前の見かけ比重の逆数）］×１００）が７５〜８５％、すなわち、押し出されたものは、処理前に比べて、容積が約１／４〜１／７に減少している。押し出し物の強度が必要でない場合には、この圧縮物を、耐水性のある袋に収めて最終処分場に運び埋め立てる。一方、成型物の強度が必要な場合には、ホッパー内で処理対処物にセメントを添加し混合してから上記の処理を行う。この場合のセメントに添加量は、処理物の（水分を抜いた）重量を１００とした場合、５〜２０でよい。これによって、埋め立て時には十分な強度を持った成型物が得られる。
【００１６】
本発明で処理対象物が安定して処理するためには、００１３で述べたように、ホッパー内で水分を１５重量％含ませておくことが必要であるが、圧縮時にこの水分がしぼりだされる。このしぼりだされた液体の中にはアスベスト繊維が混入しているおそれがあるので、水が飛び散ったりしないようにして集めること、および集められたものを完全に処理することが必要である。
まず、水の飛び散りを防止するためには図５に示すように、加圧圧縮部の壁面内に設けた孔の断面積が、外に向かうほど大きくなった孔を設ける。これによって、繊維を含む液で孔が詰まって、しぼりだれた液が予期しない方向に飛散することが防止され、孔  から安定して出てくるようになる。このようにしてしぼりだされた液体は一旦、容器に貯められるが、その処分方法としては、次の３つがある。
加圧、減容の過程でしぼり出された液を、ホッパー内で処理しようとするアスベストを含有する剥ぎ取り物に加える。そして、処理物の水分含有量が１５重量％以上になるように調整する。
加圧、減容の過程でしぼり出された液を、減容物を収める耐水性の袋の中に入れる。これは、ホッパー内の処理対象物に加えることができない場合、たとえば対象物の加圧、圧縮処理が終了した後にしぼりだされた液の処理方法の１つである
シリコーン樹脂の乳化液を加え、蒸発後、固化させて、最終処分地に埋め立てる。これは、加圧、圧縮処理が終了後にしぼり出された液体の処理方法の別法である。シリコーン樹脂はエマルジョン型で水などで乳化したものをしぼりだされた液に加えて、自然乾燥、あるいは１５０℃以下に加熱して水分を蒸発させると固化する。これによってアスベスト繊維の飛散を防止できる。
【実施例１】
【００１７】
アスベストを４０重量％の割合で含むロックウール層（アスベストを含む被覆層）（天井表面、平均厚さ５０ｍｍ）が剥ぎ取られ、ビニール袋に収められた状態にあったものを処理した。この見かけ比重は、０．２５、水分含有量は７．５重量％であった。これに水を加えて、水分を全体として２８％含ませて、図２に示す装置を用いて加圧、成型を行った（スクリューコンベアの直径；１５ｃｍ、長さ３５ｃｍ、加圧部の最大断面積２６０ｃｍ２、  押し出し出口の断面積；７８．５ｃｍ２（半径５．０ｃｍの円形））。得られた直径５ｃｍの棒状のものを、ビニール袋に受けて、長さが３〜８ｃｍ、見かけ比重１．３、水分含有量  ７．３％の成型物を得た。これは袋に詰めたまま管理型最終処分場に運んで埋め立てた。この加圧、成型の過程で生成した液体（この中に繊維が粉化した泥状物が、３５重量％含まれている）は、ホッパー内の
処理対象物の水分量調整に用いた。
【実施例２】
【００１８】
アスベストを４５重量％の割合で含むバーミキュライト吹き付け層層（アスベストを含む被覆層）（壁面、天井、平均厚さ３５ｍｍ）が剥ぎ取られ、ビニール袋に収められた状態にあったものを処理した。この見かけ比重は、０．２８、水分含有量は９．３重量％であった。これに水を加えて、水分を全体として３５％含ませて、ポルトランドセメントを処理対象物の７．５重量％加えて、図２に示す装置を用いて加圧、成型を行った（条件は実施例１と同じ）。得られた直径５ｃｍの棒状のものを、ビニール袋に受けて、長さが３〜８ｃｍ、見かけ比重１．４、水分含有量７．３％の成型物を得た。これは袋に詰めたまま管理型最終処分場に運んで埋め立てた。この加圧、成型の過程で生成した液体（この中に繊維が粉化した泥状物が、３９重量％含まれている）は、ホッパー内の処理対象物の水分量調整に用い、最後に残ったもの４．３ｋｇは、成型物を収めたビニール袋の中に入れた。
【実施例３】
【００１９】
実施例１においてしぼり出された液体（この中に繊維が粉化した泥状物が、３５重量％含まれている）のうち、最後に残ったもの５．２ｋｇに、シリコーン樹脂の乳化液（エマルジョン型シリコーン樹脂、樹脂含量50重量％）（商品名Polo MWS、信越化学（株）製）を、１．５リットル添加して攪拌し、自然乾燥させた。10日後に固化したもの２．３ｋｇを最終処分場に埋め立てた。
【産業上の利用可能性】
【００２０】
アスベストを含有する、吹き付けなどによる被覆層を剥ぎ取ったもの、あるいはスレートなどのアスベスト含有物の破砕片やその破砕の過程で発生した粉状のものなどを、アスベスト飛散を起こさないで減容して、安全にかつ効率的に最終処分することが可能になる。
【図面の簡単な説明】
【００２１】
【図１】本発明のシステムを示す。
【図２】加圧、減容に用いる装置を示す。
【図３】スクリューコンベアで安定して処理対象物を送り込むための水分含有量の条件を示す。
【図４】安定した加圧、押し出し、圧縮を行うための、加圧部の最大断面積に対する出口の断面積すなわち連続的に排出される圧縮物の断面積の条件を示す。
【図５】圧縮によってしぼり出された液体を抜き出すための孔の構造を示す。
【符号の説明】
【００２２】
１．ホッパー
２．アスベストを含有する剥ぎ取り物
３．スクリュー式コンベア
４．孔
５．加圧を行う空間部分
６．押し出し出口
７．加圧を行う部分の壁面
８．しぼり出された液
９．しぼり出された液を受ける容器
１０．減容物
【図１】
2008136930.tif 000003
【図２】
2008136930.tif 000004
【図３】
2008136930.tif 000005
【図４】
2008136930.tif 000006
【図５】
2008136930.tif 000007